КЕРАМИЧЕСКАЯ МАССА
CERAMIC MASS

Изобретение относится к составом керамических масс, которые могут быть использованы в производстве изделий бытовой керамики.
Известна керамическая масса, включающая, мас.%: каолин 60,0-65,0; полевой шпат 19,0-21,0; керамический бой 8,0-10,0; фосфогипс 5,0-10,0; глина 1,0 [1].
Задача изобретения состоит в повышении термостойкости изделий, полученных из керамической массы.
:
Технический результат достигается тем, что в керамической массе, включающей каолин, полевой шпат, керамический бой, фосфогипс, компоненты находятся при следующем соотношении, мас.%каолин 46,0-48,0; полевой шпат 32,0-38,0; керамический бой 15,0-20,0; фосфогипс 0,5-1,0.
Для приготовления керамической массы могут быть использованы каолины любых месторождений. Может быть использован бой любых керамических изделий, изготовленных на основе беложгущихся глин и каолина.
Таблица.
Компоненты
Состав, мас.%:
1
2
3
Каолин
46,0
47,0
48,0
Полевой шпат
38,0
35,0
32,0
Керамический бой
15,0
17,5
20,0
Фосфогипс
1,0
0,5
1,0
Термостойкость, °С
не менее 250
не менее 250
не менее 250
Компоненты дозируют в требуемых количествах и измельчают. Степень измельчения должна соответствовать остатку не более 2% на сите 008. Измельченные компоненты смешивают и готовят керамическую массу влажностью 9-13%. Из керамической массы прессуют изделия бытовой керамики (тарелки, блюдца); напыляют на их поверхность слой глазури и при температуре 1100-1200°С проводят обжиг.
Источники информации
1. Мухамеджанова М.Т., Иркаходжаева А.П., Сиражиддинов Н.А. Фосфогипсосодержащая керамическая масса с улучшенными физико-механическими свойствами // Стекло и керамика. - 1992. - №6. - С.19.